ТЕРМОСТОЙКАЯ ТКАНЬ ДЛЯ ЗАЩИТНОЙ ОДЕЖДЫ

Полезная модель относится к производству термостойкой ткани и может быть использована при изготовлении защитной одежды пожарного, требующей повышенной стойкости к тепловому воздействию при проведении аварийно-спасательных работ в непосредственной близости к открытому пламени, а также от неблагоприятных климатических воздействий.
2
Наиболее близкой по конструктивным признакам к заявляемому техническому решению и выбранной в качестве ближайшего аналога является термостойкая ткань, образованная переплетением основных и уточных нитей комбинированным полотняным переплетением, по основе основным репсом и по утку уточным репсом, выполненная из фоновых нитей по основе и утку из смесовой двухниточной пряжи, включающей параарамидное волокно и полиоксидиазольное волокно в соотношении 50×50, с результирующей линейной плотностью 60 Текс, с усилением по основе и утку трощеной комплексной арамидной нитью 29,4 Текс × 2, при этом процентное соотношение пряжа/нить в составе ткани составляет 75/25, а поверхностная плотность ткани 260 г/м ((патент РФ №2614002 на изобретение, кл. D02G 3/04, D03D 15/12, опубл. 22.03.2017 - прототип).
Существенными недостатками известной термостойкой ткани являются:
- снижение теплозащитных свойств ткани из-за включения в двухниточную пряжу помимо параарамидных волокон полиоксидиазольного волокна;
- снижение прочностных характеристик ткани из-за включения в двухниточную пряжу помимо параарамидных волокон полиоксидиазольного волокна, подверженного «старению» от светового воздействия в процессе эксплуатации;
- снижение прочностных характеристик ткани в процессе эксплуатации из-за введения по основе и утку трощеной комплексной аримидной нити, имеющей более низкие прочностные характеристики по сравнению с нитями из арамидного волокна.
Техническим результатом полезной модели является создание термостойкой ткани для защитной одежды, обладающей высокими теплозащитными свойствами и высокой прочностью в процессе эксплуатации.
Технический результат достигается в заявляемой термостойкой ткани для защитной одежды, образованной переплетением основных и уточных нитей, и пропитанной полимерной эмульсией, при этом, согласно полезной модели, переплетение выполнено на основе комплексных нитей и крученой пряжи, изготовленных из арамидных волокон, при массе комплексных нитей не менее 9% от общей массы комплексных нитей и крученой пряжи по основе и утку, причем количество основных нитей на 10 см составляет 150÷220, а уточных нитей - 120÷180.
В такой термостойкой ткани для защитной одежды предпочтительно:
- арамидные волокна изготовлены на основе параарамида или метаарамида;
- количество кручений комплексной нити на 1 м составляет 70÷120;
- крученая пряжа состоит из двух нитей, каждая из которых имеет 950÷1100 кручений на 1 м и количество совместных кручений на 1 м - 350÷400;
- переплетение основных и уточных нитей полотняное;
- переплетение основных и уточных нитей саржевое;
- полимерная эмульсия для пропитки выполнена на основе фторорганических соединений;
2
- поверхностная плотность ткани составляет 100÷230 г/м.
Такая термостойкая ткань для защитной одежды предпочтительно:
- по основе и по утку содержит комплексные нити и крученую пряжу;
- по основе содержит комплексные нити, а по утку - комплексные нити и крученую пряжу.
Изготовление заявляемой термостойкой ткани для защитной одежды, предпочтительно полотняным или саржевым переплетениями, с количеством основных нитей 150÷220, а уточных нитей - 120÷180 на 10 см обеспечивает ей высокие теплозащитные свойства и высокую прочность в процессе эксплуатации.
Изготовление заявляемой термостойкой ткани для защитной одежды при массе комплексных нитей не менее 9% от общей массы комплексных нитей и крученой пряжи по основе и утку обеспечивает ей высокую прочность в процессе эксплуатации.
Сопоставительный анализ предлагаемой полезной модели и прототипа выявляет наличие отличительных признаков у заявляемой термостойкой ткани для защитной одежды по сравнению с наиболее близким аналогом, что обеспечивает ему соответствие критерию «новизна».
Наличие отличительных признаков позволяет получить положительный эффект, выражающийся в создании термостойкой ткани для защитной одежды, обладающей высокими теплозащитными свойствами и высокой прочностью в процессе эксплуатации.
Применение заявляемой термостойкой ткани при изготовлении защитной одежды пожарного, требующей повышенной стойкости к тепловому воздействию при проведении аварийно-спасательных работ в непосредственной близости к открытому пламени, а также от неблагоприятных климатических воздействий, обеспечивает ей соответствие критерию «промышленная применимость».
На чертеже, иллюстрирующем заявляемую полезную модель, изображен поперечный разрез фрагмента термостойкой ткани для защитной одежды.
Термостойкая ткань для защитной одежды образованна переплетением основных 1 и уточных 2 нитей, и пропитанна полимерной эмульсией 3, при этом переплетение выполнено на основе комплексных нитей и крученой пряжи, изготовленных из арамидных волокон, при массе комплексных нитей не менее 9% от общей массы комплексных нитей и крученой пряжи по основе и утку, причем количество основных нитей 1 на 10 см составляет 150÷220, а уточных нитей 2 - 120÷180. В такой термостойкой ткани для защитной одежды предпочтительно:
- арамидные волокна изготовлены на основе параарамида или метаарамида;
- количество кручений комплексной нити на 1 м составляет 70÷120;
- крученая пряжа состоит из двух нитей, каждая из которых имеет 950÷1100 кручений на 1 м и количество совместных кручений на 1 м - 350÷400;
- переплетение основных 1 и уточных 2 нитей полотняное;
- переплетение основных 1 и уточных 2 нитей саржевое;
- полимерная эмульсия для пропитки выполнена на основе фторорганических соединений;
2
- поверхностная плотность ткани составляет 100÷230 г/м.
Такая термостойкая ткань для защитной одежды предпочтительно:
- по основе и по утку содержит комплексные нити и крученую пряжу;
- по основе содержит комплексные нити, а по утку - комплексные нити и крученую пряжу.
Изготовление термостойкой ткани для защитной одежды осуществляется следующим образом.
Для получения ткани производят переплетение основных 1 и уточных 2 нитей на ткацком станке СТБ. Далее полученная ткань подвергается пропитке 3 водным раствором эмульсии фторорганических соединений из расчета 30÷150 гр на 1 литр воды на сушильно-ширительной машине СШМ. Пропитка 3 осуществляется методом плюсования с дальнейшим отжимом, сушкой при температуре 150°С в течение 2 мин с последующей термофиксацией при температуре 170÷180°С в течение 1 мин. При этом пропитка 3 обеспечивает водоупорность ткани.
Сравнительные показатели заявляемой термостойкой ткани для защитной одежды и прототипа приведены в таблице 1.
Приведенные в таблице 1 сравнительные показатели позволяют сделать вывод, что заявляемая термостойкая ткань для защитной одежды обладает более высокой прочностью и большей устойчивость к воздействию открытого пламени по сравнению с прототипом.
В связи с тем, что в описании прототипа отсутствуют отдельные важнейшие физико-механические показатели, влияющие на эксплуатационные свойства ткани, в таблице 2 приведены показатели заявляемой термостойкой ткани для защитной одежды в сопоставлении с требованиями ГОСТ Р 53264-2009 «Специальная защитная одежда пожарного. Общие технические требования. Методы испытаний».
Как видно из в таблицы 2 физико-механических показатели заявляемой термостойкого ткани для защитной одежды превышают требования ГОСТ Р 53264-2009 «Специальная защитная одежда пожарного. Общие технические требования. Методы испытаний».